СПОСОБ ПОЛУЧЕНИЯ ВОДНОЙ ДИСПЕРСИИ ОЧИЩЕННОГО ПОЛИТЕТРАФТОРЭТИЛЕНА

1. Способ получения водной дисперсии очищенного политетрафторэтилена, который содержит пропускание неочищенной водной дисперсии политетрафторэтилена, содержащей от 10 до 50 мас.% тонкодисперсных частиц политетрафторэтилена, имеющих средний диаметр частиц от 0,1 до 0,5 мкм, от 0,05 до 1,0 мас.% по отношению к политетрафторэтилену соли фторсодержащей карбоновой кислоты, представленной формулой (1), и от 2 до 20 мас.% по отношению к политетрафторэтилену неионогенного поверхностно-активного вещества, представленного формулой (2) и/или формулой (3), через колонну, заполненную слабоосновной анионообменной смолой, в восходящем направлении с линейной скоростью 0,1-2 мм/с с временем контактирования 0,2-4 ч со снижением содержания соли фторсодержащей карбоновой кислоты:
R
-COOX,
1
формула (1):
1
5-9
в которой R представляет собой группу С алкил, имеющую атомы фтора вместо от 90 до 100% водородных атомов (которая может содержать от 1 до 2 атомов кислорода простого эфира), и Х представляет собой ион аммония;
R
-О-А-Н,
2
формула (2):
2
8-18
в которой R представляет собой группу С алкил, А представляет собой полиоксиалкиленовую цепь, состоящую из от 5 до 20 оксиэтиленовых групп и от 0 до 2 оксипропиленовых групп; и
R
-C
Н
-О-В-Н,
3
6
4
формула (3):
3
4-12
в которой R представляет собой С алкил-группу, и В представляет собой полиоксиалкиленовую цепь, состоящую из 5-20 оксиэтиленовых групп.
2. Способ получения водной дисперсии очищенного политетрафторэтилена по п.1, в котором содержание соли фторсодержащей карбоновой кислоты в водной дисперсии очищенного политетрафторэтилена составляет от 0,001 до 0,02 мас.% по отношению к политетрафторэтилену.
3. Способ получения водной дисперсии очищенного политетрафторэтилена по п.1 или 2, в котором солью фторсодержащей карбоновой кислоты, представленной формулой (1), является перфторкарбоксилатаммония.
2
12-16
4. Способ получения водной дисперсии очищенного политетрафторэтилена по п.1 или 2, в котором в неионогенном поверхностно-активном веществе, представленном формулой (2), R представляет собой группу С-алкил, и А представляет собой гидрофильную полиоксиалкиленовую цепь, состоящую из от 7 до 12 оксиэтиленовых групп и от 0,5 до 1,5 оксипропиленовых групп.
3
6-10
5. Способ получения водной дисперсии очищенного политетрафторэтилена по п.1 или 2, в котором в неионогенном поверхностно-активном веществе, представленном формулой (3), R представляет собой С-алкил-группу, и В представляет собой гидрофильную группу, состоящую из от 7 до 12 оксиэтиленовых групп.
7
15
4
6. Способ получения водной дисперсии очищенного политетрафторэтилена по п.1 или 2, в котором солью фторсодержащей карбоновой кислоты, представленной формулой (1), является CFCOONH.
7. Способ получения водной дисперсии очищенного политетрафторэтилена по п.1 или 2, в котором неочищенную водную дисперсию политетрафторэтилена пропускают через множество колонн, соединенных последовательно, и, когда рН водной дисперсии очищенного политетрафторэтилена из последней колонны становится равным 7 или ниже, первую колонну удаляют, и устанавливают новую колонну в качестве последней колонны, затем неочищенную водную дисперсию политетрафторэтилена пропускают через множество колонн, соединенных последовательно.
8. Способ получения водной дисперсии очищенного политетрафторэтилена по п.1 или 2, в котором неочищенную водную дисперсию политетрафторэтилена подают в колонну при давлении от 0,01 до 1 МПа устройством, создающим давление, которое не создает значительного усилия сдвига.